(57)【要約】【課題】  簡単容易に、二次被覆のみを除去して光ファイバ心線を露出させることができるシリコーン樹脂被覆光ファイバテープ心線の被覆除去剤、被覆除去方法および中間単心分岐方法を提供する。【解決手段】  （ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の被覆除去剤。被覆除去剤をテープ心線に付着させる付着工程と、該被覆除去剤を取り除く除去工程とを有するシリコーン樹脂被覆光ファイバテープ心線の被覆除去方法であって、該被覆除去剤は、（ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の被覆除去方法。【選択図】  なし【特許請求の範囲】
【請求項１】
（ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の被覆除去剤。
【請求項２】
（ｃ）１種または２種以上の有機溶剤からなる引火点２０℃以上の希釈剤を含有することを特徴とする請求項１記載のシリコーン樹脂被覆光ファイバテープ心線の被覆除去剤。
【請求項３】
被覆除去剤をテープ心線に付着させる付着工程と、該被覆除去剤を取り除く除去工程とを有するシリコーン樹脂被覆光ファイバテープ心線の被覆除去方法であって、
該被覆除去剤は、（ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の被覆除去方法。
【請求項４】
前記付着工程は、被覆除去剤にテープ心線を浸漬させる浸漬工程であることを特徴とする請求項３記載のシリコーン樹脂被覆光ファイバテープ心線の被覆除去方法。
【請求項５】
前記付着工程は、少なくとも被覆除去剤およびテープ心線のいずれかに超音波振動を加えることを特徴とする請求項３記載のシリコーン樹脂被覆光ファイバテープ心線の被覆除去方法。
【請求項６】
被覆除去剤をシリコーン樹脂被覆光ファイバテープ心線中間部に付着させる付着工程と、該被覆除去剤を取り除く除去工程と、少なくとも１本の光ファイバ心線を切断して分岐させる分岐工程とを有するシリコーン樹脂被覆光ファイバテープ心線の中間単心分岐方法であって、
該被覆除去剤は、（ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の中間単心分岐方法。
【発明の詳細な説明】
【技術分野】
【０００１】
本発明は、シリコーン樹脂被覆光ファイバテープ心線の被覆除去剤、被覆除去方法および中間単心分岐方法に関するものである。
【背景技術】
【０００２】
従来、光ファイバは、そのままでは表面に傷が付き易く、識別も困難なために、その外周に着色した樹脂を一次被覆した光ファイバ心線として実用化されている。
【０００３】
また、光ファイバ心線を複数本取り扱う場合、光ファイバ心線を並列してシリコーン樹脂で二次被覆した光ファイバテープ心線（以下、テープ心線ともいう。）が知られている。
テープ心線は、一括して作業を行うことができるが、その中の特定の光ファイバ心線を分岐して配線する場合や、テープ心線内の組み換えを行う場合等には、部分的に光ファイバの外周に施された二次被覆を除去して、光ファイバ心線を露出させる必要がある。
この被覆の除去方法としては、硬質ブレードを用いる方法や薬剤を用いる方法などがあったが（例えば、特許文献１を参照）、どれも手間がかかる上、一次被覆まで除去してしまうことがよくあり、改良を求められていた。
【先行技術文献】
【特許文献】
【０００４】
【特許文献１】特開２００１−４８４７号公報
【発明の開示】
【発明が解決しようとする課題】
【０００５】
本発明は、以上のような問題点に鑑みて為されたものであり、その目的とする処は、簡単容易に、二次被覆のみを除去して光ファイバ心線を露出させることができるシリコーン樹脂被覆光ファイバテープ心線の被覆除去剤、被覆除去方法および中間単心分岐方法を提供することにある。
【課題を解決するための手段】
【０００６】
本発明は、下記の技術的構成により、上記課題を解決できたものである。
（１）（ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の被覆除去剤。
（２）（ｃ）１種または２種以上の有機溶剤からなる引火点２０℃以上の希釈剤を含有することを特徴とする前記（１）記載のシリコーン樹脂被覆光ファイバテープ心線の被覆除去剤。
（３）被覆除去剤をテープ心線に付着させる付着工程と、該被覆除去剤を取り除く除去工程とを有するシリコーン樹脂被覆光ファイバテープ心線の被覆除去方法であって、該被覆除去剤は、（ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の被覆除去方法。
（４）前記付着工程は、被覆除去剤にテープ心線を浸漬させる浸漬工程であることを特徴とする前記（３）記載のシリコーン樹脂被覆光ファイバテープ心線の被覆除去方法。
（５）前記付着工程は、少なくとも被覆除去剤およびテープ心線のいずれかに超音波振動を加えることを特徴とする前記（３）記載のシリコーン樹脂被覆光ファイバテープ心線の被覆除去方法。
（６）被覆除去剤をシリコーン樹脂被覆光ファイバテープ心線中間部に付着させる付着工程と、該被覆除去剤を取り除く除去工程と、少なくとも１本の光ファイバ心線を切断して分岐させる分岐工程とを有するシリコーン樹脂被覆光ファイバテープ心線の中間単心分岐方法であって、該被覆除去剤は、（ａ）ドデシルベンゼンスルホン酸と、（ｂ）イソプロピルブロマイドおよびノルマルプロピルブロマイドのうちの少なくともいずれか一方とを含有することを特徴とするシリコーン樹脂被覆光ファイバテープ心線の中間単心分岐方法。
【発明の効果】
【０００７】
本発明によれば、簡単容易に、二次被覆のみを除去して光ファイバ心線を露出させることができるシリコーン樹脂被覆光ファイバテープ心線の被覆除去剤、被覆除去方法および中間単心分岐方法を提供することができる。
また、短時間で光ファイバ心線を露出させることもできる。
【発明を実施するための最良の形態】
【０００８】
まず、被覆除去剤について説明する。
本発明のシリコーン樹脂被覆光ファイバテープ心線の被覆除去剤は、（ａ）ドデシルベンゼンスルホン酸と、（ｂ）イソプロピルブロマイド（以下ＩＰＢともいう）およびノルマルプロピルブロマイド（以下ＮＰＢともいう）のうちの少なくともいずれか一方とを含有することを特徴とする。
また、これら（ａ）の成分および（ｂ）の成分に対し、（ｃ）１種または２種以上の有機溶剤からなる引火点２０℃以上の希釈剤を含有してもよい。
【０００９】
ドデシルベンゼンスルホン酸（ＣｎＨ２ｎ＋１−Ｃ６Ｈ４−ＳＯ３Ｈ：ｎ＝１０〜１４）としては、直鎖型ドデシルベンゼンスルホン酸（以下省略してＩ．ＤＭＳともいう）または分枝型ドデシルベンゼンスルホン酸（以下省略してＮ．ＤＭＳともいう）のどちらを使用してもかまわない。
もちろん両方とも使用してもかまわないが、どちらかというと、分枝型ドデシルベンゼンスルホン酸に比べ、水分解性に優れ、水洗したときに被洗浄物から落ちやすく使い勝手のよい直鎖型ドデシルベンゼンスルホン酸を使用するのが好ましい。
【００１０】
ＩＰＢおよびＮＰＢについては、どちらか一方が混合されていればよく、もちろん両方混合されていてもよい。
どちらかいうと、毒性の少ないＮＰＢを使用するのが好ましい。
なお、これらＩＰＢおよび／またはＮＰＢを混合する場合には、安定剤として、ニトロアルカン類、エーテル類、エポキシド類及びアミン類からなる群から選ばれる少なくとも１種の物質も併せて添加するのが好ましい。
ＩＰＢおよびＮＰＢは、アルミニウム等の金属と反応しやすいため、これを防止するために安定剤を混合する必要がある。
また、これらＩＰＢおよびＮＰＢは、不快な臭いを発する。
そこで、ＩＰＢまたはＮＰＢの臭いを和らげるために、リモネン等の香料を添加するのが好ましい。
【００１１】
また、希釈剤として混合する有機溶剤としては、炭化水素系溶剤や臭素系溶剤等を使用するのが好ましい。
なお、希釈剤は、引火点２０℃以上になるように炭化水素系溶剤や臭素系溶剤等の中から適宜選択する。
また、その中でも特に沸点の高い有機溶剤が好ましい。
沸点の低い有機溶剤は、時間が経過するにつれて次々に揮発してしまい、流動性の悪化を招く虞があるからである。
沸点の高い有機溶剤を使用することで、そのまま常温で放置しても揮発し難く、流動性が損なわれることはないからである。
特に有機溶剤の中でも危険物第２類石油類、第３石油類，第４石油類に属するものが好ましい。
具体的には、炭素数が１０以上の飽和脂肪族炭化水素が好ましい。
炭素数９以下の飽和脂肪族炭化水素では、引火点が４０℃以下となり、十分な難燃性を発現させるために、イソプロピルブロマイドおよび／またはノルマルプロピルブロマイドを大量に混合する必要が生じる。
【００１２】
本発明の被覆除去剤として、具体的には、商品名：「ｅソルブ２１ＲＳ」、カネコ化学社製などを用いることができる。
【００１３】
本発明の被覆除去剤は、シリコーン樹脂（シリコーン系接着剤、シリコーンゴムなどシリコーン化合物を含む）の被覆を溶解することができる。
【００１４】
次に、本発明の被覆除去方法について説明する。
本発明のシリコーン樹脂被覆光ファイバテープ心線の被覆除去方法は、被覆除去剤をテープ心線に付着させる付着工程と、該被覆除去剤を取り除く除去工程とを有する被覆除去方法であって、該被覆除去剤は、（ａ）ドデシルベンゼンスルホン酸と、（ｂ）イソプロピルブロマイドおよびノルマルプロピルブロマイドのうちの少なくともいずれか一方とを含有することを特徴とする。
【００１５】
まず、被覆除去剤を、シリコーン樹脂の二次被覆を有するテープ心線の二次被覆を除去したい箇所に付着させる（付着工程）。
付着工程としては、被覆除去剤にテープ心線を浸漬させる浸漬工程、被覆除去剤をスプレー缶等の噴霧容器に封入してテープ心線に噴霧する噴霧工程、被覆除去剤を刷毛等によりテープ心線に塗布する塗布工程などがある。
およそ１０〜２０分経過後に二次被覆が溶解される。
浸漬工程であれば、被覆除去剤を繰り返し用いることが容易で好ましい。
噴霧工程であれば、待機時間の被覆除去剤の蒸発を防ぐことができ、所望の箇所に被覆除去剤を付着させることができる。
塗布工程であれば、噴霧工程よりもさらに正確に所望の箇所に被覆除去剤を付着させることができる。
なお、付着工程は常温で行うことが好ましい。
【００１６】
また、付着工程、特に浸漬工程では、少なくとも被覆除去剤およびテープ心線のいずれかに超音波振動を加えることが好ましい。超音波振動の周波数は２０〜１００ｋＨｚが好ましく、多周波で振動させることが特に好ましい。
これにより、およそ１〜２分経過後に二次被覆を溶解することができる。
【００１７】
その後、テープ心線を取り出して布や紙で被覆除去剤を拭き取ったり、エアードライヤー等で被覆除去剤を風乾で飛ばしたりすることで被覆除去剤を取り除き（除去工程）、所定の箇所の二次被覆を除去して部分的に光ファイバ心線が露出したテープ心線を得ることができる。
このとき、ＵＶ樹脂等の一次被覆は溶解しないので、各光ファイバ心線の識別は一次被覆の色などにより容易に行うことができる。
【００１８】
被覆除去剤は、繰り返し用いることができる。
なお、被覆除去剤の収容容器は、ポリエチレン製またはポリプロピレン製を使用するとよい。
【００１９】
次に、本発明の中間単心分岐方法について説明する。
本発明のシリコーン樹脂被覆光ファイバテープ心線の中間単心分岐方法は、被覆除去剤をテープ心線中間部に付着させる付着工程と、該被覆除去剤を取り除く除去工程と、少なくとも１本の光ファイバ心線を切断して分岐させる分岐工程とを有するシリコーン樹脂被覆光ファイバテープ心線の中間単心分岐方法であって、該被覆除去剤は、（ａ）ドデシルベンゼンスルホン酸と、（ｂ）イソプロピルブロマイドおよびノルマルプロピルブロマイドのうちの少なくともいずれか一方とを含有することを特徴とする。
【００２０】
本発明の中間単心分岐方法は、基本的に前述の被覆除去方法と同様である。
ただし、付着工程で必ずテープ心線中間部に被覆除去剤を付着させること、除去工程後に、少なくとも１本の光ファイバ心線を切断して分岐させる分岐工程を有することが異なる。
テープ心線中間部とは、テープ心線の両端部以外の箇所である。
分岐工程では、すでにテープ心線中間部の光ファイバ心線が露出しているので、任意の光ファイバ心線を識別して切断し、分岐させることが容易である。
この中間単心分岐方法によれば、配線後も容易に分岐構造を作製でき、各家庭への光ファイバ敷設等で心線使用効率を向上させることが容易になる。
【実施例】
【００２１】
以下、本発明を実施例によって説明するが、本発明はこれに限定されるものではない。
長さ５０ｃｍの石英系光ファイバＵＶ心線（古河電工社製Ｓ０４  外径０．２５ｍｍ）８本を並列に並べて、表裏にシリコーンゴムを塗布、乾燥させ、８心テープ心線を作製した。
本実施例のシリコーンゴム被覆は、モメンティブ・パフォーマンス・マテリアル社製シリコーンゴム（ＴＳＥ３８７８）を使用し、厚みはファイバ径を含めて０．４ｍｍ、幅はファイバ径を含めて２．２ｍｍとした。
なお、同じ作業を繰り返し、８心テープ心線を複数本用意した。
【００２２】
＜実施例１＞
容量３００ｍｌのポリビン容器に、被覆除去剤として、商品名：「ｅソルブ２１ＲＳ」、カネコ化学社製を２００ｍｌ注いだ。
なお、ポリビンの上蓋には１ｍｍ×５ｍｍの孔を開け、液面の高さは底面より１０ｃｍとなるようにした。
上記８心テープ心線を上蓋の孔からポリビン容器に入れ、先端が底面に着くまで浸漬させた。
なお、位置がずれないように、浸漬していない部分をセロファンテープで固定した。
２０分経過後、８心テープ心線を被覆除去剤から引き上げ、付着した被覆除去剤および溶解物をワイプで拭き取った。
【００２３】
＜実施例２＞
８心テープ心線の両端を把持し、Ｕ字形状にして中央部を溶解剤に浸漬させた。浸漬範囲は中央より両側５ｃｍ程度とした。
その他は実施例１と同様にした。
【００２４】
＜実施例３＞
被覆除去剤と８心テープ心線ごと、ポリビン容器を超音波発生装置（アズワン社製、ＵＳクリーナ）のバス内に入れた。バスには水を入れ、超音波振動を発生させた（超音波条件：２０℃、４０ｋｈｚ）。
１分経過後、超音波振動を停止させ、ポリビン容器からテープ心線を引き上げ、付着した被覆除去剤および溶解物をワイプで拭き取った。
その他は実施例１と同様にした。
【００２５】
＜実施例４＞
８心テープ心線の中間部１０ｃｍを残してマスキングテープを施し、当該中間部に被覆除去剤（商品名：「ｅソルブ２１ＲＳ」、カネコ化学社製）をエアブラシ（ＧＳＩクレオス社製プロコンＢＯＹ）にて１０ｃｃ噴霧した。
２０分経過後、マスキングテープをはがし、付着した被覆除去剤および溶解物をワイプで拭き取った。
【００２６】
＜実施例５＞
８心テープ心線の中間部１０ｃｍを残してマスキングテープを施し、刷毛（大塚刷毛社製ほたる１０号）に被覆除去剤（商品名：「ｅソルブ２１ＲＳ」、カネコ化学社製）をつけて、当該中間部のテープ心線の表面に塗布した。
２０分経過後、マスキングテープをはがし、付着した被覆除去剤および溶解物をワイプで拭き取った。
【００２７】
＜比較例１＞
被覆除去剤として、トルエンを２００ｍｌ注いだ。
その他は実施例１と同様にした。
【００２８】
＜比較例２＞
被覆除去剤として、トルエンを２００ｍｌ注いだ。
９時間経過後、８心テープ心線を被覆除去剤から引き上げ、付着した被覆除去剤および溶解物をワイプで拭き取った。
その他は実施例１と同様にした。
【００２９】
＜比較例３＞
カンナ形状の刃を要した冶具に（刃の深さ０．１５ｍｍ）８心テープ心線を装着し、長手方向に引っ張ることで表層の被覆を剥がした。
この作業を３０分繰り返して、細かい残渣を除去した。
【００３０】
＜比較例４＞
耐水ペーパ（１０００番手）にて８心テープ心線の表面を長手方向にこすることで被覆を剥がした。
この作業を３０分繰り返して、細かい残渣を除去した。
【００３１】
実施例および比較例の主な条件を表１に示した。
【００３２】
【表１】
2011175169.tif 000002
【００３３】
（評価）
実施例および比較例の８心テープ心線について、以下の項目を評価した。
【００３４】
＜被覆残り＞
シリコーンゴム被覆が残っていないか、目視で確認した。
○：残りなし
△：一部残りあり
×：残りあり
【００３５】
＜光ファイバ心線の状態＞
光ファイバ心線のＵＶ樹脂について、退色、傷、欠損などを目視で確認した。
【００３６】
結果を表２に示す。
【００３７】
【表２】
2011175169.tif 000003
【００３８】
（評価結果）
実施例１〜５では、被覆残りがなく、光ファイバ心線の状態も異常がなかった。
実施例２では、テープ心線の中央部でも被覆を簡単に除去することができた。
また、実施例３では極めて短時間で被覆を除去できた。
そして、実施例４、５では所望の箇所の被覆を除去することができた。
なお、実施例１〜５の被覆除去した箇所の光ファイバ心線は、シリコーンゴム被覆前と変わりなく使えるので、単心ファイバへのコネクタ取り付けや融着接続でも使用することができた。
これに対して、比較例１では、被覆をほとんど除去できず、光ファイバ心線の状態を確認できなかった。
また、比較例２では、被覆を除去できたものの、光ファイバ心線の状態としてＵＶ樹脂が退色してしまった。
なお、比較例２では、溶解には９時間を要し、それでも一部溶解していないシリコーンゴム被覆があり、ワイプで強くこすることでようやく除去できた。
また、比較例３、４では、光ファイバ心線間の隙間にシリコーンゴム被覆が一部残り、光ファイバ心線の単心への分離が困難な状態であった。
また、光ファイバ心線の状態としては、一部ＵＶ樹脂に傷、欠損が見られた。